室温で液状であり、無色であり、かつ澄明であることを特徴とする、ポリオクテナマー。10000~50000g/モルの平均分子量、65~70のシス割合、-10~10°Cの融点及び40~50mlgのISO16281による23°CでのJ値を有する、請求項1記載のポリオクテナマー。シクロオクテンを触媒及び調節剤の存在下で開環メタセシス重合により反応させることを特徴とする、請求項1又は2記載のポリオクテナマーの製造方法。シクロオクテンを触媒系及び調節剤の存在下で開環メタセシス重合により反応させ、その際に前記反応を30~100の転化率で停止させる、請求項1から3までのいずれか1項記載のポリオクテナマーの製造方法。触媒系として、六塩化タングステンWCl6及びエチルアルミニウムジクロリドEtAlCl2の混合物を使用する、請求項1から4までのいずれか1項記載のポリオクテナマーの製造方法。調節剤として、末端又は内部ににあってよく、置換基を有しない1個以上の非共役二重結合を有する非環状アルケン又は側鎖中に低い置換度を有するビニル二重結合、アリル二重結合又は高級同族列の二重結合を有する環状化合物を使用する、請求項1から5までのいずれか1項記載のポリオクテナマーの製造方法。前記重合を溶剤中で実施する、請求項1から6までのいずれか1項記載のポリオクテナマーの製造方法。前記重合を溶剤なしで実施する、請求項1から6までのいずれか1項記載のポリオクテナマーの製造方法。包装材料における、請求項1又は2記載のポリオクテナマーの使用。